(57)【特許請求の範囲】
【請求項１】
インク吐出口を有するノズルプレートの表面がＮｉ−ＰＴＦＥ（ポリテトラフルオロエチレン）共析メッキ層からなる記録ヘッドであって、その記録ヘッドに用いるインクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とする記録ヘッド。
【請求項２】
請求項１記載の記録ヘッドにおいて、前記界面活性剤が下記一般式（Ｉ）で表わされ、その含有量がインク全量の０．５〜３重量％であることを特徴とする記録ヘッド。
【化１】
0003596849.tif 000010
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【請求項３】
請求項１記載の記録ヘッドにおいて、前記染料および／または前記界面活性剤の対イオンがナトリウム、リチウムおよび／または下記一般式（ＩＩ）で表わされる第４級アンモニウム、第４級ホスホニウムまたはアルカノールアミンであることを特徴とする記録ヘッド。
【化２】
0003596849.tif 000011
（ただし、Ｚは窒素またはリン、Ｒ１〜Ｒ１４は水素、炭素数１〜４のアルキル基、ヒドロキシル基またはハロゲン化アルキル基を表わす。）
【請求項４】
請求項１記載の記録ヘッドにおいて、前記湿潤剤がグリセロールとジエチレングリコールの混合物であり、かつ、該混合物の含有量がインク全量の１０〜３０重量％であることを特徴とする記録ヘッド。
【請求項５】
請求項１〜４のいずれかに記載の記録ヘッドにおいて、前記インクのｐＨが８以上１１以下であることを特徴とする記録ヘッド。
【請求項６】
インク吐出口を有するノズルプレートの表面がＮｉ−ＰＴＦＥ（ポリテトラフルオロエチレン）共析メッキ層からなる記録ヘッドによりインクを吐出させて記録を行うインクジェット記録方法において、前記インクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とするインクジェット記録方法。
【請求項７】
請求項６記載のインクジェット記録方法において、前記界面活性剤が下記一般式（Ｉ）で表わされ、その含有量がインク全量の０．５〜３重量％であることを特徴とするインクジェット記録方法。
【化３】
0003596849.tif 000012
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【請求項８】
請求項６記載のインクジェット記録方法において、前記染料および／または前記界面活性剤の対イオンがナトリウム、リチウムおよび／または下記一般式（ＩＩ）で表わされる第４級アンモニウム、第４級ホスホニウムまたはアルカノールアミンであることを特徴とするインクジェット記録方法。
【化４】
0003596849.tif 000013
（ただし、Ｚは窒素またはリン、Ｒ１〜Ｒ１４は水素、炭素数１〜４のアルキル基、ヒドロキシル基またはハロゲン化アルキル基を表わす。）
【請求項９】
請求項６記載のインクジェット記録方法において、前記湿潤剤がグリセロールとジエチレングリコールの混合物であり、かつ、該混合物の含有量がインク全量の１０〜３０重量％であることを特徴とするインクジェット記録方法。
【請求項１０】
請求項６〜９のいずれかに記載のインクジェット記録方法において、前記インクのｐＨが８以上１１以下であることを特徴とするインクジェット記録方法。
【請求項１１】
インク吐出口を有するノズルプレートの表面がＮｉ−ＰＴＦＥ（ポリテトラフルオロエチレン）共析メッキ層からなる記録ヘッドによりインクを吐出させて記録を行うインクジェット記録装置において、前記インクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とするインクジェット記録装置。
【請求項１２】
請求項１１記載のインクジェット記録装置において、前記界面活性剤が下記一般式（Ｉ）で表わされ、その含有量がインク全量の０．５〜３重量％であることを特徴とするインクジェット記録装置。
【化５】
0003596849.tif 000014
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【請求項１３】
請求項１１記載のインクジェット記録装置において、前記染料および／または前記界面活性剤の対イオンがナトリウム、リチウムおよび／または下記一般式（ＩＩ）で表わされる第４級アンモニウム、第４級ホスホニウムまたはアルカノールアミンであることを特徴とするインクジェット記録装置。
【化６】
0003596849.tif 000015
（ただし、Ｚは窒素またはリン、Ｒ１〜Ｒ１４は水素、炭素数１〜４のアルキル基、ヒドロキシル基またはハロゲン化アルキル基を表わす。）
【請求項１４】
請求項１１記載のインクジェット記録装置において、前記湿潤剤がグリセロールとジエチレングリコールの混合物であり、かつ、該混合物の含有量がインク全量の１０〜３０重量％であることを特徴とするインクジェット記録装置。
【請求項１５】
請求項１１〜１４のいずれかに記載のインクジェット記録装置において、前記インクのｐＨが８以上１１以下であることを特徴とするインクジェット記録装置。
【発明の詳細な説明】
【０００１】
【発明の属する技術分野】
本発明は、ノズルよりインク滴を吐出させて記録を行う記録ヘッド、インクジェット記録方法及び装置に関する。
【０００２】
【従来の技術】
インクジェット記録は、高速記録が可能であること、記録媒体に非接触であるため、普通紙を始め種々の記録媒体が使用可能であること、安価にカラー画像を得ることが可能であることなどの利点から、近年の普及状態にはめざましいものがある。このようなインクジェット記録において、高印字品質を得るためには、ノズルから吐出されるインク滴の大きさ、速度およびその噴射方向が常に安定で、正確であることが重要である。特に噴射方向の乱れは、ノイズ画像や白すじ、バンディング等の画像品質の低下につながりやすい。
【０００３】
【発明が解決しようとする課題】
上述したインク滴の噴射方向の乱れは、インクのノズル近傍での増粘、あるいは染料の析出、また吐出口でのインクとプレートの濡れ性の不均一さなど、いろいろな原因で起こるが、その一つの解決策として、ノズルプレートの表面に撥水処理を施すという方法が提案されている。例えば特開昭５５−６５５６４号公報あるいは特開平２−５５１４０号公報によれば、ノズルプレート表面に撥水性の皮膜を設けることで、ノズル表面がインクで濡れるのが抑えられるとしている。しかしながら、これらの方法で、ノズルプレートの表面のみに、均一な撥水処理を施すことは難しい。
【０００４】
また、特開平２−４８９５３号公報に開示されているように、シリコン系の撥水剤を含浸させたブレードでノズルプレートの表面をワイピングするようにしても、その一部がノズル内に回り込んでしまう結果、高速でノズルから吐出されるインク滴がノズル内壁面に不均一に付着した撥水剤に接触して、噴射方向の著しい乱れが発生する。このようなノズル内への撥水剤の回り込みに関しては、例えば特開平６−２４６９２１号公報では、感光性樹脂により、ノズル内壁面のマスキングを行うことによって防止できるとされている。しかし、この場合、ノズル内壁面への回り込みは抑えられるものの、得られたノズル表面の撥インク性は不充分である。
【０００５】
また、特開平５−１１６３２７号公報によれば、撥水剤としてフッ素系高分子の共析メッキ皮膜が良いとされているが、工法によっては充分な撥インク性が得られないのが現状である。図１はノズルプレートの表面にＮｉ−ＰＴＦＥ共析メッキ層が設けられた記録ヘッドの一例を示すもので、図中、４はインク吐出口、５はＮｉ−ＰＴＦＥ共析メッキ層である。
【０００６】
本発明は上記背景に鑑みてなされたもので、インク吐出口を有するノズルプレートの表面がＮｉ−ＰＴＦＥ共析メッキ層からなる記録ヘッドによりインクを吐出させて記録を行うインクジェット記録方法・装置において、上述したような欠点が無く、吐出安定性が高く、しかも高画像品質の得られる記録ヘッド、インクジェット記録方法及び装置を提供することを目的とする。
【０００７】
【課題を解決するための手段】
本発明によれば、第一に、インク吐出口を有するノズルプレートの表面がＮｉ−ＰＴＦＥ（ポリテトラフルオロエチレン）共析メッキ層からなる記録ヘッドであって、その記録ヘッドに用いるインクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とするインクジェット記録方法が提供される。
【０００８】
第二に、上記第一に記載した記録ヘッドにおいて、上記界面活性剤が下記一般式（Ｉ）で表わされ、その含有量がインク全量の０．５〜３重量％であることを特徴とする記録ヘッドが提供される。
【０００９】
【化７】
0003596849.tif 000002
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【００１０】
第三に、上記第一に記載した記録ヘッドにおいて、上記染料および／または上記界面活性剤の対イオンがナトリウム、リチウムおよび／または下記一般式（ＩＩ）で表わされる第４級アンモニウム、第４級ホスホニウムまたはアルカノールアミンであることを特徴とする記録ヘッドが提供される。
【００１１】
【化８】
0003596849.tif 000003
（ただし、Ｚは窒素またはリン、Ｒ１〜Ｒ１４は水素、炭素数１〜４のアルキル基、ヒドロキシル基またはハロゲン化アルキル基を表わす。）
【００１２】
第四に、上記第一に記載した記録ヘッドにおいて、上記湿潤剤がグリセロールとジエチレングリコールの混合物であり、かつ、該混合物の含有量がインク全量の１０〜３０重量％であることを特徴とする記録ヘッドが提供される。
【００１３】
第五に、上記第一、第二、第三または第四に記載した記録ヘッドにおいて、上記インクのｐＨが８以上１１以下であることを特徴とする記録ヘッドが提供される。
【００１４】
本発明によれば、第六に、インク吐出口を有するノズルプレートの表面がＮｉ−ＰＴＦＥ（ポリテトラフルオロエチレン）共析メッキ層からなる記録ヘッドによりインクを吐出させて記録を行うインクジェット記録方法において、上記インクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とするインクジェット記録方法が提供される。
【００１５】
第七に、上記第六に記載したインクジェット記録方法において、上記界面活性剤が下記一般式（Ｉ）で表わされ、その含有量がインク全量の０．５〜３重量％であることを特徴とするインクジェット記録方法が提供される。
【００１６】
【化９】
0003596849.tif 000004
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【００１７】
第八に、上記第六に記載したインクジェット記録方法において、上記染料および／または上記界面活性剤の対イオンがナトリウム、リチウムおよび／または下記一般式（ＩＩ）で表わされる第４級アンモニウム、第４級ホスホニウムまたはアルカノールアミンであることを特徴とするインクジェット記録方法が提供される。
【００１８】
【化１０】
0003596849.tif 000005
（ただし、Ｚは窒素またはリン、Ｒ１〜Ｒ１４は水素、炭素数１〜４のアルキル基、ヒドロキシル基またはハロゲン化アルキル基を表わす。）
【００１９】
第九に、上記第六に記載したインクジェット記録方法において、上記湿潤剤がグリセロールとジエチレングリコールの混合物であり、かつ、該混合物の含有量がインク全量の１０〜３０重量％であることを特徴とするインクジェット記録方法が提供される。
【００２０】
第十に、上記第六、第七、第八または第九に記載したインクジェット記録方法において、上記インクのｐＨが８以上１１以下であることを特徴とするインクジェット記録方法が提供される。
【００２１】
本発明によれば、第十一に、インク吐出口を有するノズルプレートの表面がＮｉ−ＰＴＦＥ（ポリテトラフルオロエチレン）共析メッキ層からなる記録ヘッドによりインクを吐出させて記録を行うインクジェット記録装置において、上記インクが水、水に分散または溶解する染料、湿潤剤および界面活性剤を含有し、かつ、前記メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とするインクジェット記録装置が提供される。
【００２２】
第十二に、上記第十一に記載したインクジェット記録装置において、上記界面活性剤が下記一般式（Ｉ）で表わされ、その含有量がインク全量の０．５〜３重量％であることを特徴とするインクジェット記録装置が提供される。
【００２３】
【化１１】
0003596849.tif 000006
（ただし、Ｒは炭素数６〜１４の直鎖もしくは分岐したアルキル基、ｎは３〜１２の整数、Ｍはアルカリ金属、第４級アンモニウム、第４級ホスホニウムまたはアルカノールアミンを表わす。）
【００２４】
第十三に、上記第十一に記載したインクジェット記録装置において、上記染料および／または上記界面活性剤の対イオンがナトリウム、リチウムおよび／または下記一般式（ＩＩ）で表わされる第４級アンモニウム、第４級ホスホニウムまたはアルカノールアミンであることを特徴とするインクジェット記録装置が提供される。
【００２５】
【化１２】
0003596849.tif 000007
（ただし、Ｚは窒素またはリン、Ｒ１〜Ｒ１４は水素、炭素数１〜４のアルキル基、ヒドロキシル基またはハロゲン化アルキル基を表わす。）
【００２６】
第十四に、上記第十一に記載したインクジェット記録装置において、上記湿潤剤がグリセロールとジエチレングリコールの混合物であり、かつ、該混合物の含有量がインク全量の１０〜３０重量％であることを特徴とするインクジェット記録装置が提供される。
【００２７】
第十五に、上記第十一、第十二、第十三または第十四に記載したインクジェット記録装置において、上記インクのｐＨが８以上１１以下であることを特徴とするインクジェット記録装置が提供される。
【００２８】
以下に本発明を詳細に説明する。
上述のように本発明は、インク吐出口を有するノズルプレートの表面がＮｉ−ＰＴＦＥ共析メッキ層からなる記録ヘッドによりインクを飛翔させて記録を行うインクジェット記録において、該インクが水、水に分散または溶解する染料、湿潤剤および界面活性剤を含有し、かつ、該メッキ層の赤外スペクトルの波数１２６０〜１２４０ｃｍ−１のピーク強度に対する波数１１６０〜１１４０ｃｍ−１のピーク強度の比が１以下のノズルプレートを使用することを特徴とする。すなわち、このようなインクと記録ヘッドを使用することにより吐出安定性の高い、高印字品質のカラー画像を提供することができる。
【００２９】
通常、記録ヘッドのノズルプレートには撥インク性を持たせるため、ポリテトラフルオロエチレン等のフッ素系の高分子とニッケルなどの金属との共析メッキが施され、また、共析メッキの方法としては、より耐久性の高い電解法がとられる。しかしこれらの方法によって形成されたノズルの撥水表面は、撥インク性が充分ではなく、その後熱処理が加えられたり、ワイピング処理が施されたりする。本発明は、そのような処理後のノズルプレート表面のＩＲスペクトルのパターンに着目し、そのパターンがある特定の場合に、最も高い撥インク性が得られることを見いだしたものである。すなわち、ＩＲスペクトルの波数１２６０〜１２４０ｃｍ−１のピーク強度に対する、波数１１６０〜１１４０ｃｍ−１のピーク強度の比が、１以下であるときに、高い撥インク性が得られ、これによって長期にわたり噴射安定性を確保できることが判明した。ここで、上記波数１１６０〜１１４０ｃｍ−１はＰＴＦＥのＣＦ２間の対称伸縮振動に起因するピークであり、上記ピーク強度比はＰＴＦＥの表面での配向度合を示しており、該ピーク強度比が１以下の場合高い撥インク性を示す。
【００３０】
また、使用されるインクとしては、水に分散または溶解する染料、湿潤剤、界面活性剤および水を含有するものであって、特に界面活性剤として上記一般式（Ｉ）で表わされるものが、乾燥性が速く、かつ、境界滲みや文字滲みのない鮮明なカラー画像が得られる。
【００３１】
また、染料の対イオンおよび界面活性剤の対イオンが、ナトリウム、リチウムおよび／または上記一般式（ＩＩ）で示される第４級アンモニウム、第４級ホスホニウムまたはアルカノールアミンである場合に優れた溶解安定性と良好な印字画像が得られる。
【００３２】
また、湿潤剤として、ジエチレングリコールとグリセリンの混合物をインク全量の１０〜３０重量％含有させることによりインクの保存安定性および吐出安定性を格段に向上させることができる。
【００３３】
さらに、ノズルプレートに使用される金属への影響を考慮し、インクのｐＨを８〜１１に、より好ましくは１０．５±０．３の範囲に調整することによってより信頼性の高いインクを得ることができる。
【００３４】
【発明の実施の形態】
本発明において、ノズルプレート表面のＮｉ−ＰＴＦＥ共析メッキ層のＩＲスペクトルのピーク強度を調整するには、すなわち波数１２６０〜１２４０ｃｍ−１におけるピーク強度に対する１１６０〜１１４０ｃｍ−１におけるピーク強度の比を１以下とするには、共析メッキ作製後、熱処理およびワイピング処理を施す。
【００３５】
次に本発明において使用される一般式（Ｉ）で表わされる界面活性剤の具体例を表１に示す。
【００３６】
【表１】
0003596849.tif 000008
【００３７】
上記界面活性剤はこれらに限定されるものではない。また、上記界面活性剤はニッコールＥＣＴＤシリーズ（日本サーファクタント工業化学社製）等として市販品を入手することができる。本発明においては、上記界面活性剤のほかに、インク特性に影響を及ぼさない範囲内で、以下に示すような界面活性剤を併用してもよい。
【００３８】
ポリオキシエチレンアルキルエーテル、ポリオキシエチレンアルキルフェニルエーテル、ポリオキシエチレングリコールエステル、あるいはアセチレン系界面活性剤やシリコン系界面活性剤等のノニオン系界面活性剤や、ジアルキルスルホコハク酸塩等のアニオン系界面活性剤が挙げられる。これらの市販品として、  ＢＴシリーズ（白光ケミカルズ社）、ノニポールシリーズ（三洋化成社）、サーフィノールシリーズ（エアープロダクツ社）、ＳＨシリーズ（東レダウコーニング社）等として、入手できる。
【００３９】
これらの界面活性剤はインクの表面張力を下げ、インクの紙への浸透性を上げることによって、印字画像の乾燥性を速めるために添加されるものであり、その添加量は、インクの表面張力が、通常、５０ｍＮ／ｍ以下、好ましくは４  ０ｍＮ／ｍ以下になるように調整され、水性インク組成物全量に対して、０．５〜３．０重量％が好ましい。０．５重量％よりも少ないと、動的表面張力が高いため乾燥性が悪く、逆に３．０重量％よりも多いと保存時に界面活性剤の析出などが生じる。
【００４０】
染料および界面活性剤の対イオンを上述したようなアルカリ塩にするには、インク調製時にこれらを水に溶解する際、所望のアルカリイオンを含んだアルカリ水酸化物を添加することにより容易に行うことができる。例えばリチウム塩の場合は水酸化リチウムを添加することにより行うことができる。
【００４１】
次に染料の具体例を示す。
酸性染料および食用染料としては、
Ｃ．Ｉ．アシッド．イエロー  １７、２３、４２、４４、７９、１４２
Ｃ．Ｉ．アシッド．レッド  １、８、１３、１４、１８、２６、２７、３５、３７、４２、５２、８７、９２、９７、１０６、１１１、１１４、１１５、１３４、１８６、２４９、２５４、２８９
Ｃ．Ｉ．アシッド．ブルー  ９、２９、４５、９２、２４９
Ｃ．Ｉ．アシッド．ブラック  １、２、７、２４、２６、９４
Ｃ．Ｉ．フード．イエロー  ３、４
Ｃ．Ｉ．フード．レッド  ７、９、１４
Ｃ．Ｉ．フ−ド．ブラック  １、２
【００４２】
直接性染料としては、
Ｃ．Ｉ．ダイレクト．イエロー  １、１２、２４、２６、３３、４４、５０、８６、１２０、１３２、１４２、１４４
Ｃ．Ｉ．ダイレクト．レッド  １、４、９、１３、１７、２０、２８、３１、３９、８０、８１、８３、８９、２２５、２２７
Ｃ．Ｉ．ダイレクト．オレンジ  ２６、２９、６２、１０２
Ｃ．Ｉ．ダイレクト．ブルー  １、２、６、１５、２２、．２５、７１、７６、７９、８６、８７、９０、９８、１６３、１６５、１９９、２０２
Ｃ．Ｉ．ダイレクト．ブラック  １９、２２、３２、３８、５１、６６、７１、７４、７５、７７、１５４、１６８、１７１
等が挙げられる。
【００４３】
本発明では、上記湿潤剤のほかに特性に影響を及ぼさない範囲内で、以下に示すような湿潤剤を併用してもよい。
エチレングリコール、トリエチレングリコール、ポリエチレングリコール、ポリプロピレングリコール、１，５−ペンタンジオール、１，６−へキサンジオール、１，２，６−へキサントリオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコ一ルモノメチルエーテル、プロピレングリコールモノエチルエーテル等の多価アルコールアルキルエーテル類、エチレングリコールモノフェニルエーテル、エチレングリコールモノベンジルエ−テル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム等の含窒素複素環化合物などが挙げられるが、本発明はこれらに限定されるものではない。
【００４４】
湿潤剤の含有量としては１０％以上３０％以下の範囲で使用されるが、より好ましくは１２％以上２０％以下である。湿潤剤量が１０％より少ないと、染料の溶解安定性が不十分となりノズル部での染料析出が起こりやすく、また、湿潤剤量が３０％を越えると環境温度変化に伴うインクの増粘やノズルプレートへの濡れが問題となる。
【００４５】
本発明においてはその他目的に応じて、浸透剤、防腐防黴剤、金属腐食抑制剤、水溶性紫外線吸収剤、水溶性赤外線吸収剤等を添加することができる。
【００４６】
【実施例】
以下実施例によりさらに具体的に説明する。
〔インク１〕
下記処方のインク組成物を室温中で十分に撹拌溶解し、さらに水酸化リチウムで水性インクのｐＨを１０．５に調整した後、０．２２μｍのテフロンフィルターにて濾過し、さらに３０分程度の脱気を行ってインク１を作製した。
Ｆａｓｔ  Ｃｙａｎ  ２（ＺＥＮＥＣＡ社製）                ３重量％
ジエチレングリコール                                      ８重量％
グリセリン                                                ２重量％
界面活性剤（ＥＣＴＤ−３ＮＥＸ（日光ケミカルズ社製））      １重量％
１，２−ベンスイソチアゾリン−３−オン（防腐防黴剤）  ０．５重量％
イオン交換水                                                残量
該インク１について、ノズル面のＮｉ−ＰＴＦＥ共析メッキのＩＲスペクトルの波数１２６０〜１２４０ｃｍ−１のピーク強度に対する、波数１１６０〜１１４０ｃｍ−１のピーク強度の比が、１以下であるノズルプレートをＡ、１よりも大きいノズルプレートをＢとし、以下の評価を行った。評価結果を表２に示す。なお、ノズルプレートＡは共析メッキ作成後、熱処理およびワイピング処理を施したもので、ノズルプレートＢはワイピング処理無しのものである。
【００４７】
評価▲１▼：接触角測定
常温の条件下において、上記ノズルプレートＡおよびノズルプレートＢに対する例１のインクの静的接触角を測定した。測定はインク１をマイクロシリンジにて一定量滴下し、滴下３０秒後の接触角を測定する方法で行い、５回の繰り返し測定を行い、その平均値を接触角とした。測定装置は、接触角計ＣＡ−Ｘ型（ＫＹＯＷＡ）を使用した。
【００４８】
評価▲２▼：画像評価
インクジェット記録ヘッドとして上記ノズルプレートＡおよびノズルプレートＢを有するヘッドをそれぞれ使用し、積層ＰＺＴを液室流路の加圧に使用したインクジェットプリンターによりインク１を用いて印字を行い、画質、文字品位（文字かすれ、ベタの埋まり具合等）、にじみについて総合的に判断した。評価は次の目安で行った。
◎：サテライト、文字のかすれがなく文字品位が高く、にじみが非常に少ない。○：若干の文字のかすれ等認められるが、目視では問題無いレベル。
×：サテライト、文字のかすれがみられ、また、ベタの埋まり具合が不十分で
ある。
【００４９】
評価▲３▼：信頼性試験
インク１を上記ノズルプレートＡを有するプリンターに充填後、ヘッドにキャップをした状態でプリンターを室温中に３ヶ月間放置後、ワイピング、吸引等のクリーニング操作を０回および１回行って印字させ、放置前後の画素径、ドット位置精度の比較を行った。評価は次の目安で行った。
○：クリーニング操作０回で、画素径、ドット位置精度ともに問題がない。
△：クリーニング操作１回で回復する。
×：クリーニング操作１回で回復しない。
【００５０】
〔インク２〕
下記処方のインク組成物を室温中にて十分に撹拌溶解し、さらに水酸化リチウムにて水性インクのｐＨをｌ０．５に調整した後、０．２２μｍのテフロンフィルターにて濾過し、さらに３０分程度の脱気を行ってインク２を作製した。
Ｃ．Ｉ．ダイレクトブラック１６８（ダイワ化成社製）        ４重量％
ジエチレングリコール                                    １５重量％
グリセリン                                                ５重量％
界面活性剤（ＥＣＴＤ−３ＮＥＸ（日光ケミカルズ社製）      １重量％
１，２−ベンズイソチアゾリン−３−オン                ０．５重量％
イオン交換水                                                残量
【００５１】
〔インク３〕
下記処方のインク組成物を室温中にて十分に撹拌溶解し、さらに水酸化リチウムにて水性インクのｐＨをｌ０．５に調整した後、０．２２μｍのテフロンフィルターにて濾過し、さらに３０分程度の脱気を行ってインク３を作製した。
Ｆａｓｔ  Ｃｖａｎ２（ＺＥＮＥＣＡ社製）                  ３重量％
ジエチレングリコール                                    １５重量％
グリセリン                                                ５重量％
界面活性剤（表１の具体例化合物Ｎｏ．３）              ０．５重量％
界面活性剤（ノニポール４００（三洋化成社製））          ０．５重量％
２−ベンズイソチアゾリン−３−オン                    ０．５重量％
イオン交換水                                                残量
【００５２】
〔インク４〕
下記処方のインク組成物を室温中にて十分に撹拌溶解し、さらに水酸化リチウムにて水性インクのｐＨを１０．５に調整した後、０．２２μｍのテフロンフィルターにて濾過し、さらに３０分程度の脱気を行ってインク４を作製した。
Ｃ．Ｉ．ダイレクトレッド２２７（Ｄａｉｗａ社製）        ２重量％
ジエチレングリコール                                  １０重量％
クリセリン                                              ５重量％
ジエチレングリコールモノブチルエーテル                  ５重量％
界面活性剤（表１の具体例化合物Ｎｏ．３）                １重量％
界面活性剤（ノニポール４００（三洋化成社製））        ０．５重量％
１，２−ベンズイソチアゾリン−３−オン              ０．５重量％
イオン交換水                                              残量
【００５３】
〔インク５〕
下記処方のインク組成物を室温中にて十分に撹拌溶解し、さらに水酸化リチウムにて水性インクのｐＨをｌ０．５に調整した後、０．２２μｍのテフロンフィルターにて濾過し、さらに３０分程度の脱気を行ってインク５を作製した。
Ｃ．Ｉ．ダイレクトブラック１６８                        ４重量％
ジエチレングリコール                                  １０重量％
グリセリン                                              ３重量％
ジエチレングリコールモノブチルエーテル                  ５重量％
界面活性剤（ＥＣＴＤ−３ＮＥＸ（白光ケミカルズ社製）    １重量％
１，２−ベンズイソチアゾリン−３−オン              ０．５重量％
イオン交換水                                              残量
【００５４】
インク２〜インク５について、インク１と同様の評価を行った。結果を表２に示す。
【００５５】
〔インク６〕
下記処方のインク組成物を室温中にて十分に攪拌溶解し、さらに水酸化リチウムにて水性インクのｐＨをｌ０．５に調整した後、０．２２μｍのテフロンフィルターにて濾過し、さらに３０分程度の脱気を行ってインク６を作製した。
Ｆａｓｔ  Ｃｙａｎ  ２                                  ３重量％
ジエチレングリコール                                  １５重量％
グリセリン                                              ５重量％
界面活性剤（ＢＴ７（日光ケミカルズ社製））                １重量％
１，２−ベンズイソチアゾリン−３−オン              ０．５重量％
イオン交換水                                              残量
【００５６】
〔インク７〕
下記処方のインク組成物を室温中にて十分に攪拌溶解し、さらに水酸化リチウムにて水性インクのｐＨを１０．５に調整した後、０．２２μｍのテフロンフィルターにて濾過し、さらに３０分程度の脱気を行ってインク７とした。
Ｃ．Ｉ．ダイレクトブラック１６８                        ４重量％
ジエチレングリコール                                  １０重量％
グリセリン                                              ５重量％
シリコン系界面活性剤
（ＳＨ３７７１（東レダウコーニング社製））                ２重量％
１，２−ベンズイソチアゾリン−３−オン              ０．５重量％
イオン交換水                                              残量
【００５７】
〔例８〕
インク１の水酸化リチウムを水酸化カリウムに変えた以外は、インク１と同様にしてインクの作製を行い、インク８とした。
【００５８】
〔インク９〕
下記処方のインク組成物を室温中にて十分に攪拌溶解し、さらに水酸化リチウムにて水性インクのｐＨをｌ０．５に調整した後、０．２２μｍのテフロンフィルターにて濾過し、さらに３０分程度の脱気を行ってインク９とした。
Ｃ．Ｉ．ダイレクトレッド２２７                            ２重量％
１，２−ペンタンジオール                                  ５重量％
ジエチレングリコールモノブチルエーテル                  １０重量％
界面活性剤（表１の具体例化合物Ｎｏ．５）              １．０重量％
１，２−ベンズイソチアゾリン−３−オン                ０．５重量％
イオン交換水                                                残量
【００５９】
〔インク１０〕
下記処方のインク組成物を室温中にて十分に攪拌溶解し、さらに水酸化リチウムにて水性インクのｐＨをｌ０．５に調整した後、０．２２μｍのテフロンフィルターにて濾過し、さらに３０分程度の脱気を行ってインク１０とした。
Ｆａｓｔ  ｃｙａｎ２（ＺＥＮＥＣＡ社製）                  ３重量％
ジエチレングリコール                                    ２５重量％
グリセリン                                              １０重量％
界面活性剤（ＥＣＴＤ−３ＮＥＸ（日光ケミカルズ社製）  １．０重量％
１，２‐ベンズイソチアゾリン−３−オン                ０．５重量％
イオン交換水                                                残量
【００６０】
〔インク１１〕
インク１において、水酸化リチウムによるｐＨ調整を行わないものを作製しインク１１とした。
【００６１】
インク６〜インク１１のインクについてインク１と同様の評価を行った。結果を表２に示す。
【００６２】
【表２】
0003596849.tif 000009
【００６３】
【発明の効果】
以上のように、本発明のインクジェット記録は、インク吐出口を有するノズルプレートの表面がＮｉ−ＰＴＦＥ共析メッキ層からなる記録ヘッドにより記録を行う場合、インクとして水、水に分散または溶解する染料、湿潤剤および界面活性剤を含有するものを用い、かつ、該メッキ層の赤外スペクトルの波数１２６０〜１２４０ｃｍ−１のピーク強度に対する波数１１６０〜１１４０ｃｍ−１のピーク強度の比を１以下としたノズルプレートを使用するものであり、これによればインクとの接触角の大きいノズルプレートが得られ、その結果、サテライトやかすれなどがない文字品位の高い、しかも滲みが非常に少ない画像が得られる。またそれのみでなく、長期間放置しても画素径やドット位置精度に狂いが生じにくい信頼性の高い記録を行うことができる。
【００６４】
また、上記ノズルプレートを用いるインクジェット記録において、使用するインクを特定するものであり、これにより上記した効果を一層向上させることができる。
【図面の簡単な説明】
【図１】本発明が関わる記録ヘッドの一例を示す拡大断面図である。
【符号の説明】
１    インク流路形成部材
２    インク流路
３    ノズルプレート
４    インク吐出口
５    Ｎｉ−ＰＴＦＥ共析メッキ層
６    インク吐出用素子
７    駆動ライン
【図１】
0003596849.tif 000016